(57)【要約】【課題】  よりニュートラルな黒色表示が可能な偏光フィルムの製造方法、偏光板の製造方法および光学積層体の製造方法を提供することを課題とする。【解決手段】ポリビニルアルコール系フィルムにヨウ素を吸着配向させた後、ホウ酸処理する偏光フィルムの製造方法であって、該ホウ酸処理後のポリビニルアルコール系フィルムを、水１００重量部に対して約２８〜５０重量部のヨウ化カリウム等のヨウ化物の水溶液に浸漬処理する。得られた偏光フィルムの少なくとも片面に保護フィルムを貼合して偏光板が得られる。【選択図】  なし【特許請求の範囲】
【請求項１】
ポリビニルアルコール系フィルムにヨウ素を吸着配向させた後、ホウ酸処理する偏光フィルムの製造方法であって、該ホウ酸処理後のポリビニルアルコール系フィルムを、水１００重量部に対して２８〜５０重量部のヨウ化物の水溶液に浸漬処理することを特徴とする偏光フィルムの製造方法。
【請求項２】
前記ヨウ化物がヨウ化カリウムであることを特徴とする請求項１記載の偏光フィルムの製造方法。
【請求項３】
請求項１または２に記載の方法で得られる偏光フィルムの少なくとも片面に保護フィルムを貼合することを特徴とする偏光板の製造方法。
【請求項４】
前記保護フィルムが、位相差フィルム、輝度向上フィルム、視野角改良フィルムおよび半透過反射フィルムのいずれかの機能を備えている請求項３に記載の偏光板の製造方法。
【請求項５】
請求項３に記載の方法で得られる偏光板に、位相差フィルム、輝度向上フィルム、視野角改良フィルムおよび半透過反射フィルムから選ばれる少なくとも１種を貼合することを特徴とする光学積層体の製造方法。
【発明の詳細な説明】
【技術分野】
【０００１】
本発明は、よりニュートラルな黒色表示が可能な偏光フィルムの製造方法、この偏光フィルムの少なくとも片面に保護フィルムを積層した偏光板の製造方法、さらに位相差フィルム、輝度向上フィルム、視野角改良フィルムおよび半透過反射フィルムのいずれかが単独または複数貼合されてなる光学積層体の製造方法に関する。
【背景技術】
【０００２】
偏光フィルムとしては、従来から、ポリビニルアルコール系フィルムに二色性色素を吸着配向させ、ホウ酸処理したものが用いられている。すなわち、ヨウ素を二色性色素とするヨウ素系偏光フィルムや、二色性染料を二色性色素とする染料系偏光フィルムなどが知られている。これらの偏光フィルムは、通常、その片面または両面にポリビニルアルコール系樹脂の水溶液からなる接着剤を介してトリアセチルセルロース等の保護フィルムを貼合して、偏光板とされる。
【０００３】
また、ホウ酸処理後、ヨウ化物の水溶液に浸漬処理する場合もある。例えば特許文献１では、ポリビニルアルコール系フィルムを二色性色素で染色し、ホウ酸処理した後、濃度０．２〜１５重量％のヨウ化物の水溶液に、所定の接触時間で浸漬処理し、乾燥して偏光フィルムを製造している。特許文献１によれば、ヨウ化物水溶液への浸漬処理により、フィルムからのホウ酸の析出を防止し、ムラや異物などの欠点をなくすことができるとされている。
【０００４】
また、特許文献２では、所定の延伸倍率でフィルムを延伸しながら、ホウ酸処理工程後にヨウ化物を４〜２０重量％含有する浴に浸漬処理して偏光フィルムを製造している。特許文献２の記載によれば、高い透過率と高い偏光率とを両立することができるとされている。
【０００５】
しかしながら、従来の偏光フィルムの製造方法では、光学特性が充分に満足できる偏光フィルムが得られず、例えば黒色が青味がかったりするなどの問題があり、従って、よりニュートラルな黒色表示が可能な偏光フィルムが求められていた。
【０００６】
【特許文献１】特開２００１−２９００２７号公報
【特許文献２】特開２００１−２９６４２８号公報
【発明の開示】
【発明が解決しようとする課題】
【０００７】
本発明は、よりニュートラルな黒色表示が可能な偏光フィルムの製造方法、偏光板の製造方法および光学積層体の製造方法を提供することを課題とする。
【課題を解決するための手段】
【０００８】
本発明者らは、上記課題を解決すべく鋭意検討を重ねた結果、ホウ酸処理したポリビニルアルコール系フィルムをヨウ化物の従来より高濃度水溶液に浸漬処理するときは、よりニュートラルな黒色表示が可能になるという新たな事実を見出し、本発明を完成するに至った。
【０００９】
すなわち、本発明の偏光フィルムの製造方法は、ポリビニルアルコール系フィルムにヨウ素を吸着配向させた後、ホウ酸処理する製造方法であって、該ホウ酸処理後のポリビニルアルコール系フィルムを、水１００重量部に対して２８〜５０重量部のヨウ化物を溶解させた水溶液に浸漬処理することを特徴とする。前記ヨウ化物としては、ヨウ化カリウムが例示される。
【００１０】
また、本発明にかかる偏光板の製造方法は、前記偏光フィルムの少なくとも片面に保護フィルムを貼合することを特徴とする。この保護フィルムは、位相差フィルム、輝度向上フィルム、視野角改良フィルムおよび半透過反射フィルムのいずれかの機能を備えているのがよい。あるいは、少なくとも片面に保護フィルムを貼合した前記偏光板に、位相差板、輝度向上フィルム、視野角改良フィルムおよび半透過反射板から選ばれる少なくとも１種を貼合して、光学積層体を製造することができる。
【発明の効果】
【００１１】
本発明によれば、ヨウ素を吸着配向させ、ホウ酸処理したポリビニルアルコール系フィルムを、水１００重量部に対して２８〜５０重量部のヨウ化物の水溶液に浸漬処理することにより、よりニュートラルな黒色表示が可能になるという効果がある。本発明によって得られる偏光板、光学積層体を液晶表示装置に使用することによって、薄型で高品位の液晶表示が得られる。
【発明を実施するための最良の形態】
【００１２】
本発明におけるポリビニルアルコール系フィルムを形成するポリビニルアルコール系樹脂は、通常、ポリ酢酸ビニル系樹脂をケン化したものが例示される。ケン化度としては、約８５モル％以上、好ましくは約９０モル％以上、より好ましくは約９９モル％〜１００モル％である。ポリ酢酸ビニル系樹脂としては、酢酸ビニルの単独重合体であるポリ酢酸ビニルのほか、酢酸ビニルとこれに共重合可能な他の単量体との共重合体、例えば、エチレン−酢酸ビニル共重合体などが挙げられる。共重合可能な他の単量体としては、例えば不飽和カルボン酸類、オレフィン類、ビニルエーテル類、不飽和スルホン酸類などが挙げられる。ポリビニルアルコール系樹脂の重合度としては、約１０００〜１００００、好ましくは約１５００〜５０００程度である。
【００１３】
これらのポリビニルアルコール系樹脂は変性されていてもよく、例えば、アルデヒド類で変性されたポリビニルホルマール、ポリビニルアセタール、ポリビニルブチラールなども使用しうる。通常、偏光フィルム製造の開始材料としては、厚さが約２０μｍ〜１００μｍ、好ましくは約３０μｍ〜８０μｍのポリビニルアルコール系樹脂フィルムの未延伸フィルムを用いる。工業的には、フィルムの幅は約１５００ｍｍ〜４０００ｍｍが実用的である。
この未延伸フィルムを、膨潤処理、染色処理、ホウ酸処理（架橋処理）、浸漬処理、水洗処理し、最後に乾燥して得られるポリビニルアルコール系偏光フィルムの厚みは、例えば約５〜５０μｍ程度である。ここで、浸漬処理とは、高濃度ヨウ化物水溶液、すなわち水１００重量部に対して約２８〜５０重量部のヨウ化物の水溶液への浸漬処理を指す。
【００１４】
本発明の偏光フィルムは、ヨウ素を吸着配向せしめたポリビニルアルコール系一軸延伸フィルムであるが、その作製方法としては、大きく分けて２つの製造方法がある。１つは、ポリビニルアルコール系フィルムを空気あるいは不活性ガス中で一軸延伸後、膨潤処理、染色処理、ホウ酸処理、浸漬処理および水洗処理の順に溶液処理し、最後に乾燥を行う方法。２つめは、未延伸のポリビニルアルコール系フィルムを水溶液で膨潤処理、染色処理、ホウ酸処理、浸漬処理および水洗処理の順に溶液処理し、ホウ酸処理工程および／またはその前の工程で湿式にて一軸延伸を行い、最後に乾燥を行う方法である。
【００１５】
いずれの方法でも、一軸延伸は、１つの工程で行ってもよいし、２つ以上の工程で行っても良いが、複数の工程で行うことが好ましい。また、基本的に工程の順序は、上記の通りであるが、処理浴の数や、処理条件などに制約は無い。なお、上記工程に記載の無い工程を別の目的で挿入することも自由であることは言うまでもない。
【００１６】
膨潤工程は、フィルム表面の異物除去、フィルム中の可塑剤除去、次工程での易染色性の付与、フィルムの可塑化などの目的で行われる。処理条件はこれらの目的が達成できる範囲で、かつ基材フィルムの極端な溶解、失透などの不具合が生じない範囲で決定される。あらかじめ気体中で延伸したフィルムを膨潤させる場合には、例えば約２０℃〜７０℃、好ましくは約３０℃〜６０℃の水溶液にフィルムを浸漬して行われる。フィルムの浸漬時間は、約３０秒〜３００秒、更に好ましくは約６０秒〜２４０秒程度である。はじめから未延伸の原反フィルムを膨潤させる場合には、例えば約１０℃〜５０℃、好ましくは約２０℃〜４０℃の水溶液にフィルムを浸漬して行われる。フィルムの浸漬時間は、約３０秒〜３００秒、更に好ましくは約６０秒〜２４０秒程度である。
【００１７】
膨潤処理工程では、フィルムが幅方向に膨潤してフィルムにシワが入るなどの問題が生じやすいので、エキスパンダーロール、スパイラルロール、クラウンロール、クロスガイダー、ベンドバー、テンタークリップなど公知の拡幅装置でフィルムのシワを取りつつフィルムを搬送することが好ましい。浴中のフィルム搬送を安定化させる目的で、膨潤浴中での水流を水中シャワーで制御したり、ＥＰＣ装置（Edge Position Control装置：フィルムの端部を検出し、フィルムの蛇行を防止する装置）などを併用したりすることも有用である。本工程では、フィルムの走行方向にもフィルムが膨潤拡大するので、搬送方向のフィルムのたるみを無くすために、例えば処理槽前後の搬送ロールの速度をコントロールするなどの手段を講ずることが好ましい。また、使用する膨潤処理浴は、純水の他、ホウ酸（特開平１０−１５３７０９号公報に記載）、塩化物（特開平０６−２８１８１６号公報に記載）、無機酸、無機塩、水溶性有機溶媒、アルコール類などを約０．０１重量％〜１０重量％の範囲で添加した水溶液も使用可能である。
【００１８】
ヨウ素による染色工程は、フィルムにヨウ素を吸着、配向させる目的で行われる。処理条件はこれらの目的が達成できる範囲で、かつ基材フィルムの極端な溶解、失透などの不具合が生じない範囲で決定される。例えば、約１０℃〜４５℃、好ましくは約２０℃〜３５℃の温度で、かつ重量比でヨウ素／ＫＩ／水＝約０．００３〜０．２／約０．１〜１０／１００の濃度で約３０秒〜６００秒、好ましくは約６０秒〜３００秒浸漬処理を行う。ヨウ化カリウムに代えて、他のヨウ化物、例えばヨウ化亜鉛などを用いてもよい。また、他のヨウ化物をヨウ化カリウムと併用しても良い。さらに、ヨウ化物以外の化合物、例えばホウ酸、塩化亜鉛、塩化コバルトなどを共存させてもよい。ホウ酸を添加する場合、ヨウ素を含む点で下記のホウ酸処理と区別される。水１００重量部に対し、ヨウ素を約０．００３重量部以上含み、且つ温度が約４０℃以下のものであれば染色槽とみなせる。
【００１９】
前記したように染色槽でフィルムを延伸させてもよい。延伸は染色槽の前後のニップロールに周速差を持たせるなどの方法で行われる。また、膨潤工程と同様に、エキスパンダーロール、スパイラルロール、クラウンロール、クロスガイダー、ベンドバーなどを、染色浴中および／または浴出入り口に設置することもできる。また、膨潤処理後、染色処理前にポリビニルアルコール系フィルムを湿式延伸処理してもよい。
【００２０】
染色後のホウ酸処理は、水１００重量部に対してホウ酸を約１〜１０重量部、含有する水溶液に、染色したポリビニルアルコール系フィルムを浸漬することにより行われる。通常、約１０〜７０℃の水溶液に約３〜６００秒間浸漬して行われる。ホウ酸含有水溶液には、ヨウ化物を約１〜３０重量部含有させることが好ましい。
【００２１】
ヨウ化物としてはヨウ化カリウム、ヨウ化亜鉛などが挙げられる。また、ヨウ化物以外の化合物、例えば塩化亜鉛、塩化コバルト、塩化ジルコニウム、チオ硫酸ナトリウム、亜硫酸カリウム、硫酸ナトリウムなどを共存させても良い。
【００２２】
このホウ酸処理は、架橋による耐水化や色相調整（青味がかるのを防止する等）のために実施される。架橋による耐水化のための場合には、必要に応じて、ホウ酸以外に、またはホウ酸と共に、グリオキザール、グルタルアルデヒドなどの架橋剤も使用することができる。
【００２３】
このホウ酸処理は、その目的によって、ホウ酸およびヨウ化物の濃度、処理浴の温度を適宜変更して行なわれるが、耐水化のためのホウ酸処理と、色相調整のためのホウ酸処理とは特に区別されるものではない。なお、ホウ酸処理工程においても、染色工程と同様にフィルムの延伸を行ってもよい。
【００２４】
ホウ酸処理後、フィルムを所定濃度のヨウ化物水溶液に浸漬処理する。ヨウ化物としては、例えばヨウ化カリウム、ヨウ化ナトリウム、ヨウ化リチウム、ヨウ化亜鉛などが挙げられる。水溶液は、水１００重量部に対してヨウ化物を約２８〜５０重量部、好ましくは約２８〜４５重量部、より好ましくは約２８〜４０重量部の割合で溶解させたものである。ヨウ化物の添加量が前記範囲を下回った場合には、よりニュートラルな黒色を表示させることが困難になり、黒色が青味がかったりするなどの問題が発生するおそれがあり、逆に、前記範囲を超えた場合には、ヨウ化物を水に溶解させることが困難になるおそれがある。
【００２５】
前記ヨウ化物水溶液には、ヨウ化物のほか、必要に応じて塩化亜鉛、塩化コバルト、塩化ジルコニウム、チオ硫酸ナトリウム、亜硫酸カリウム、硫酸ナトリウムなどの他の成分を添加してもよいが、ホウ酸を含有しないのが好ましい。これは、次の水洗工程で、廃液中にホウ酸が含有されないので、廃液処理が容易であるためである。また、浸漬処理工程でニップロールの表面にホウ酸が析出しないので、フィルムに異物欠陥が発生するおそれがなくなるという利点もある。
浸漬処理するための前記ヨウ化物水溶液の温度は約１０〜６０℃、好ましくは約２０〜４５℃であるのがよい。そして、このヨウ化物水溶液にフィルムを約２〜１２０秒、好ましくは約３〜９０秒、より好ましくは約５〜６０秒間浸漬させる。
【００２６】
浸漬処理後、フィルムは水洗処理される。水洗処理は、例えば、ホウ酸処理したポリビニルアルコール系フィルムを水に浸漬、水をシャワーとして噴霧、あるいは浸漬と噴霧を併用することによって行われる。水洗処理における水の温度は、通常約２〜４０℃程度であり、浸漬時間は約２〜１２０秒程度であるのがよい。水洗後の乾燥工程は、乾燥炉中で約４０〜１００℃の温度で約６０〜６００秒行われる。
【００２７】
本発明では、膨潤処理、染色処理、ホウ酸処理工程、浸漬処理の前または工程中の少なくとも一つの工程において一軸延伸を行う。あるいは、上記の工程の間に一軸延伸を行うための湿式延伸工程を加えてもよい。一軸延伸は、１つの工程で行ってもよいが、複数の工程で行うのが好ましい。延伸方法は、公知の方法を採用することができ、例えばフィルムを搬送する２つのニップロール間に周速差をつけて延伸を行うロール間延伸、特許第２７３１８１３号公報に記載のような熱ロール延伸法、テンター延伸法などがある。また、膨潤工程の前にあらかじめポリビニルアルコール系フィルムを空気あるいは不活性ガスなどの気体中で一軸延伸を行ってもよい。最終的な積算延伸倍率は約４．５〜７．０倍、好ましくは約５．０〜６．５倍である。
【００２８】
このようにして製造された偏光フィルムの少なくとも片面に保護フィルムを接着剤で貼合して偏光板が得られる。
保護フィルムとしては、例えば、トリアセチルセルロースやジアセチルセルロースのようなアセチルセルロース系樹脂からなるフィルム、ポリエチレンテレフタレートやポリエチレンナフタレート、ポリブチレンテレフタレートのようなポリエステル系樹脂からなるフィルム、ポリカーボネート系樹脂からなるフィルム、シクロオレフィン系樹脂からなるフィルムが挙げられる。市販の熱可塑性シクロオレフィン系樹脂としては、例えばドイツのティコナ(Ticona)社から販売されている「トパス」(Topas)（商標登録）、ジェイエスアール（株）から販売されている「アートン」（商標登録）、日本ゼオン（株）から販売されている「ゼオノア」や「ゼオネックス」（いずれも商標登録）、三井化学（株）から販売されている「アペル」（商標登録）などがある。このようなシクロオレフィン系樹脂を製膜したものを保護フィルムとすることになるが、製膜には、溶剤キャスト法、溶融押出法など、公知の方法が適宜用いられる。製膜されたシクロオレフィン系樹脂フィルムも市販されており、例えば、積水化学工業（株）から販売されている「エスシーナ」や「SCA40」などがある。
【００２９】
保護フィルムの厚みは薄いものが好ましいが、薄すぎると、強度が低下し、加工性に劣るものとなり、一方、厚すぎると、透明性が低下したり、積層後に必要な養生時間が長くなったりするなどの問題が生じる。従って、保護フィルムの適当な厚みは、例えば約５〜２００μｍ程度であり、好ましくは約１０〜１５０μｍ、より好ましくは約２０〜１００μｍである。
【００３０】
接着剤と偏光フィルム及び／又は保護フィルムとの接着性を向上させるために、偏光フィルム及び／又は保護フィルムに、コロナ処理、火炎処理、プラズマ処理、紫外線照射、プライマー塗布処理、ケン化処理などの表面処理を施してもよい。
【００３１】
保護フィルムには、アンチグレア処理、アンチリフレクション処理、ハードコート処理、帯電防止処理、防汚処理などの表面処理が単独或いは組み合わせて施されていても良い。また、保護フィルムおよび／又は保護フィルム表面保護層はベンゾフェノン系化合物、ベンゾトリアゾール系化合物などの紫外線吸収剤や、フェニルホスフェート系化合物、フタル酸エステル化合物などの可塑剤を有していても良い。
かかる保護フィルムは、偏光フィルムの片面に貼合されてもよいし、両面に貼合されてもよい。
【００３２】
偏光フィルムと保護フィルムとは、水溶媒系接着剤、有機溶媒系接着剤、ホットメルト系接着剤、無溶剤系接着剤などの接着剤を用いて積層される。水溶媒系接着剤としては例えばポリビニルアルコール系樹脂水溶液、水系二液型ウレタン系エマルジョン接着剤などが、有機溶媒系接着剤としては例えば二液型ウレタン系接着剤などが、無溶剤系接着剤としては例えば一液型ウレタン系接着剤などがそれぞれ挙げられる。偏光フィルムとの接着面をケン化処理などで親水化処理されたアセチルセルロース系フィルムを保護フィルムとして用いる場合、ポリビニルアルコール系樹脂水溶液が接着剤として好適に用いられる。接着剤として用いるポリビニルアルコール系樹脂には、酢酸ビニルの単独重合体であるポリ酢酸ビニルをケン化処理して得られるビニルアルコールホモポリマーのほか、酢酸ビニルとこれに共重合可能な他の単量体との共重合体をケン化処理して得られるビニルアルコール系共重合体、さらにはそれらの水酸基を部分的に変性した変性ポリビニルアルコール系重合体などがある。この接着剤には、多価アルデヒド、水溶性エポキシ化合物、メラミン系化合物などを添加剤として用いても良い。
【００３３】
偏光フィルムと保護フィルムとを貼合する方法は特に限定されるものではなく、例えば偏光フィルム又は保護フィルムの表面に接着剤を均一に塗布し、塗布面にもう一方のフィルムを重ねてロール等により貼合し、乾燥する方法などが挙げられる。
【００３４】
通常、接着剤は、調製後、約１５〜４０℃の温度下で塗布され、貼合温度は、通常約１５〜３０℃程度の範囲である。貼合後は乾燥処理を行って、接着剤中に含まれる水などの溶剤を除去するが、この際の乾燥温度は、通常約３０〜８５℃、好ましくは約４０〜８０℃の範囲である。その後、約１５〜８５℃、好ましくは約２０〜５０℃、より好ましくは約３５〜４５℃の温度環境下で、通常約１〜９０日間程度養生して接着剤を硬化させてもよい。この養生期間が長いと生産性が悪くなるため、養生期間は、約１〜３０日間程度、好ましくは約１〜７日間である。
かくして、接着剤層を介して偏光フィルムの片面又は両面に保護フィルムが貼合された偏光板が得られる。
【００３５】
本発明においては、保護フィルムに、位相差フィルムとしての機能、輝度向上フィルムとしての機能、反射フィルムとしての機能、半透過反射フィルムとしての機能、拡散フィルムとしての機能、光学補償フィルムとしての機能など、光学的機能を持たせることもできる。この場合、例えば保護フィルムの表面に、位相差フィルム、輝度向上フィルム、反射フィルム、半透過反射フィルム、拡散フィルム、光学補償フィルムなどの光学機能性フィルムを積層することにより、このような機能を持たせることができるほか、保護フィルム自体にこのような機能を付与することもできる。また、輝度向上フィルムの機能を持った拡散フィルムなどのように複数の機能を保護フィルム自体に持たせてもよい。
【００３６】
例えば、上記の保護フィルムに、特許第2841377号公報、特許第3094113号公報などに記載の延伸処理を施したり、特許第3168850号公報などに記載された処理を施したりすることにより、位相差フィルムとしての機能を付与することができる。また、上記の保護フィルムに、特開 2002-169025号公報や特開 2003-29030 号公報に記載されるような方法で微細孔を形成することにより、また選択反射の中心波長が異なる２層以上のコレステリック液晶層を重畳することにより、輝度向上フィルムとしての機能を付与することができる。上記の保護フィルムに蒸着やスパッタリングなどで金属薄膜を形成することにより、反射フィルム又は半透過反射フィルムとしての機能を付与することができる。上記の保護フィルムに微粒子を含む樹脂溶液をコーティングすることにより、拡散フィルムとしての機能を付与することができる。また、上記の保護フィルムにディスコティック液晶性化合物などの液晶性化合物をコーティングして配向させることにより、光学補償フィルムとしての機能を付与することができる。また、適当な接着剤を用いて、商品名：ＤＢＥＦ（スリーエム（株）製）などの輝度向上フィルム、商品名：ＷＶフィルム（富士写真フィルム（株）製）などの視野角改良フィルム、商品名：スミカライト（商標登録）（住友化学工業（株））などの位相差フィルム、などの市販の光学機能性フィルムを偏光フィルムに直接貼合しても良い。
【００３７】
以下、実施例を示して本発明をさらに具体的に説明するが、本発明はこれらの例によって限定されるものではない。
下記実施例および比較例は、ポリビニルアルコールの長尺フィルムを、ニップロールとフリーロールを組み合わせた連続搬送装置で搬送しながら各種処理を行ったものである。一軸延伸は、処理槽前後の駆動ニップロールに周速差をつけて行った。
なお、光学性能は、（株）島津製作所社製の紫外可視分光光度計ＵＶ２４５０にオプションアクセサリーの「偏光子付フィルムホルダー」をセットして透過方向と吸収方向の偏光板の紫外可視スペクトルを測定し、偏光板２枚をクロスニコルに配置したときの色相である、直交色相、直交Ｌ*、直交ａ*、直交ｂ*をＪＩＳ-Ｚ８７２９に準拠して計算し、求めた。
【実施例１】
【００３８】
厚さ７５μm のポリビニルアルコールフィルム（クラレビニロンＶＦ−ＰＳ＃７５００、重合度２,４００、ケン化度９９.９モル％以上）を３０℃の純水に、フィルムが弛まないように緊張状態を保ったまま約１３０秒間浸漬しフィルムを十分に膨潤させた。次にヨウ素／ヨウ化カリウム／水が重量比で０.０２／１．５／１００ の水溶液に浸漬しつつ一軸延伸を行った。
その後、ヨウ化カリウム／ホウ酸／水が重量比で１０／５／１００で含有され温度が６０℃のホウ酸含有水溶液に浸漬し、架橋処理（耐水化処理）しつつ原反からの積算延伸倍率が５．９倍になるまで一軸延伸を行った。さらに、緊張状態を保ったまま、ヨウ化カリウム／水が重量比で３０／１００ の水溶液に２８℃で約３０秒間浸漬し、ついで１５℃の純水で約５秒間洗浄した。温度５０℃で５分間乾燥して、偏光フィルムを得た。
この偏光フィルムの光学性能を測定し、直交ａ*および直交ｂ*を測定した。その結果、直交ａ*＝０．３１、直交ｂ*＝−０．０５であり、色相がよりニュートラルな黒表示が可能な偏光フィルムであった。
【００３９】
［比較例１］
架橋処理後のフィルムを、濃度がヨウ化カリウム／水が重量比で１２／１００のヨウ化カリウム水溶液に浸漬処理した以外は、実施例１と同様にして偏光フィルムを得た。
この偏光フィルムの光学性能を測定し、直交ａ＊および直交ｂ＊を測定した。その結果、直交ａ*＝１．８、直交ｂ*＝−４．９であり、青みがかった黒色になった。
【実施例２】
【００４０】
厚さ７５μm のポリビニルアルコールフィルム（クラレビニロンＶＦ−ＰＳ＃７５００、重合度２,４００、ケン化度９９.９モル％以上）を３０℃の純水に、フィルムが弛まないように緊張状態を保ったまま約１３０秒間浸漬しフィルムを十分に膨潤させた。次にヨウ素／ヨウ化カリウム／水が重量比で０.０２／１．５／１００ の水溶液に浸漬して染色処理をしつつ一軸延伸を行った。
その後、ヨウ化カリウム／ホウ酸／水が重量比で１０／５／１００で、温度が６０℃の第１のホウ酸含有水溶液に浸漬処理しつつ原反からの積算延伸倍率が５．９倍になるまで一軸延伸を行った。さらに、ヨウ化カリウム／ホウ酸／水が重量比で２０／３／１００ で、温度が３０℃の第２のホウ酸含有水溶液におよそ３０秒間浸漬処理した。
さらに、緊張状態を保ったまま、ヨウ化カリウム／水が重量比で３０／１００ のヨウ化カリウム水溶液に２８℃で約３０秒間浸漬した。ついで、１０℃の純水で約１０秒間洗浄した。温度６０℃で２分乾燥して、偏光フィルムを得た。
この偏光フィルムの光学性能は、直交ａ*＝０．１５、直交ｂ*＝−０．０３であり、色相がよりニュートラルな黒表示が可能な偏光フィルムであった。